(57)【要約】【課題】  室温（常温）且つ非密閉状態での保存で酸化劣化を防止することのできる白金ナノコロイドの酸化劣化防止方法を得る。【解決手段】  白金ナノコロイドにパラジウムナノコロイドを添加することにより、空気中の酸素と反応してイオン化した白金ナノコロイドをパラジウムナノコロイドで還元することによって白金ナノコロイドに戻し、白金ナノコロイドの酸化劣化を防止する。【選択図】  図２
2011074312.tif 000002
【特許請求の範囲】
【請求項１】
白金ナノコロイドにパラジウムナノコロイドを添加することを特徴とする白金ナノコロイドの酸化劣化防止方法。
【発明の詳細な説明】
【技術分野】
【０００１】
本発明は、白金ナノコロイドが酸化し劣化することを防止する白金ナノコロイドの酸化劣化防止方法に関する。
【背景技術】
【０００２】
活性酸素が生体の疾患を引き起こす原因の一つであることが判明して以来、この活性酸素を分解消去する物質の研究がなされている。そのなかで、白金ナノコロイドはスーパーオキシドアニオンや過酸化水素水などの活性酸素を消去する能力があると考えられており、有用な新規抗酸化物質として注目を集めている。
【０００３】
そして、白金ナノコロイドは、医薬や化粧品の分野でその利用について数多く提案されており、例えば、医薬の分野では、白金ナノコロイドを抗腫瘍剤として利用することが開示されており（例えば、特許文献１参照。）、また化粧品の分野では、白金ナノコロイドをパーマ液やカラー液などの化粧液に混合することが開示されている（例えば、特許文献２参照。）。
【先行技術文献】
【特許文献】
【０００４】
【特許文献１】特表２００７−５１４７２４号公報
【特許文献２】特開２００９−２９７８２号公報
【発明の概要】
【発明が解決しようとする課題】
【０００５】
上記のように、白金ナノコロイドに活性酸素を消去する能力があると考えられ、医薬や化粧品の分野でその利用について数多く提案されているものの、その反応機構として電子移動が想定されてはいるが、その詳細は必ずしも明らかとなっていない。
本発明者は、この研究の過程で、白金コロイドが室温で保存中に黒褐色から徐々に黒色に変化することに着目し、その原因とそれによる他の物質との反応の変化について調べた。
【０００６】
白金コロイドが経時的に黒褐色から徐々に黒色に変化するのは、白金コロイドが空気中の酸素と反応してイオン化し、いわゆる酸化劣化した結果と考えた。そして、白金コロイドの酸化劣化する前と、酸化劣化した後の他の物質との反応の変化について、他の物質として同じ抗酸化物質として知られているビタミンＣ（アスコルビン酸）との反応を調べたところ、酸化劣化した白金ナノコロイドが、ビタミンＣを分解してしまうことを認めた。
【０００７】
これは、白金コロイドが酸素と反応して白金カチオンを生成し、生成された白金カチオンは白金２価カチオンになりやすく、そしてこの両カチオンはビタミンＣの還元を受けやすくなるのでその分解活性が増大するものと推定される。このことは、白金ナノコロイドは、医薬や化粧品に利用しても、白金ナノコロイドが酸化劣化すると、体内にあるビタミンＣを分解してしまい、害をなす結果ともなりかねない。
また、酸化劣化した白金ナノコロイドは、白金コロイド自体の有用な能力を消滅させてしまうことにもなると推定される。
【０００８】
このようなことから、白金ナノコロイドの酸化劣化を防止する必要がある。白金ナノコロイドの酸化劣化防止方法として、白金ナノコロイドの密閉、低温保存といったことが考えられるが、実用上の取り扱いとして難があるといったことから、室温（常温）で且つ非密閉状態での保存での酸化劣化防止が求められる。
そこで、本発明者は、白金ナノコロイドを室温（常温）且つ非密閉状態での保存で酸化劣化を防止することについて試験研究を重ねた結果、白金ナノコロイドにパラジウムナノコロイドを添加することを見出し、本発明を成すに至った。
【０００９】
本発明の目的とするところは、室温（常温）且つ非密閉状態での保存で酸化劣化を防止することのできる白金ナノコロイドの酸化劣化防止方法を提供するところにある。
【課題を解決するための手段】
【００１０】
上記の課題を達成するために、請求項１に記載の発明は、白金ナノコロイドにパラジウムナノコロイドを添加することを特徴とする。
【発明の効果】
【００１１】
白金ナノコロイドにパラジウムナノコロイドを添加することで、空気中の酸素と反応してイオン化した白金ナノコロイドをパラジウムナノコロイドで還元することによって白金ナノコロイドに戻ることにより、白金ナノコロイドの酸化劣化を防止することができる。
【図面の簡単な説明】
【００１２】
【図１】調整直後の白金ナノコロイドとビタミンＣを反応させたときの経時変化によるビタミンＣの残存率を試験した試験結果を示すグラフである。
【図２】調整後４週間保存した白金ナノコロイドとビタミンＣを反応させたときの経時変化によるビタミンＣの残存率を試験した試験結果を示すグラフである。
【発明を実施するための形態】
【００１３】
本発明に係る白金ナノコロイドの酸化劣化防止方法は、白金ナノコロイドにパラジウムナノコロイドを添加する。白金ナノコロイドとパラジウムナノコロイドは、公知の方法で製造される。また、白金ナノコロイドへのパラジウムナノコロイドの添加量にあっては特に限定させるものではないが、その配合比で、白金ナノコロイドが１に対しパラジウムナノコロイドが０．０５以上、１０以下であることが好ましい。
【００１４】
このように、白金ナノコロイドにパラジウムナノコロイドを添加すると、白金ナノコロイドを空気中に保存したとき、白金ナノコロイドは空気中の酸素と反応してイオン化するが、このイオン化した白金ナノコロイドがパラジウムナノコロイドにより酸化還元して白金ナノコロイドに戻る。これにより、白金ナノコロイドの酸化劣化が防止されることとなる。一方パラジウムナノコロイドはパラジウムイオンとなる。
Ｏ２＋Ｐｔ→Ｏ２・-＋Ｐｔ＋
Ｏ２＋Ｐｔ＋→Ｏ２・-＋Ｐｔ２＋
Ｐｔ２＋＋Ｐｄ→Ｐｔ＋Ｐｄ２＋
【００１５】
以下、本発明の白金ナノコロイドの酸化劣化防止方法の作用を、白金ナノコロイドと生体内の最重要な抗酸化物質であるビタミンＣを反応させたときの経時変化によるビタミンＣの残存率を試験した試験結果により例証する。
【００１６】
［資料の調整］
資料１：白金ナノコロイド溶液（５００μＭ）を室温・密封・保存前
資料２：白金ナノコロイド溶液（５００μＭ）を４℃・密封・保存前
資料３：白金ナノコロイド溶液（５００μＭ）を−２０℃・密封・保存前
資料４：白金ナノコロイド溶液（５００μＭ）を室温・一日５分間だけ開放・保存前
資料５：白金ナノコロイド溶液（５００μＭ）を室温・密封・４週間保存したもの
資料６：白金ナノコロイド溶液（５００μＭ）を４℃・密封・４週間保存したもの
資料７：白金ナノコロイド溶液（５００μＭ）を−２０℃・密封・４週間保存したもの
資料８：白金ナノコロイド溶液（５００μＭ）を室温・一日５分間だけ開放・４週間保          存したもの
資料９：白金ナノコロイド・パラジウムナノコロイド混合溶液を（混合モル比１：１）          室温・一日５分間だけ開放・４週間保存したもの
ビタミンＣ水溶液  １００μＭ
室温温度  約２０℃
【００１７】
［試験方法］
ビタミンＣ水溶液の濃度は分光光度計を用いて、その２６５ｎｍにおける吸光度から求めた。
〈試験１〉
資料１〜４を最終濃度５μＭとなるように１００μＭビタミンＣ水溶液に添加し、１分毎のビタミンＣの残存率を１０分間測定した。
〈試験２〉
資料５〜９を最終濃度５μＭとなるように１００μＭビタミンＣ水溶液に添加し、１分毎のビタミンＣの残存率を１０分間測定した。
【００１８】
［試験結果］
試験１の結果を図１に、試験２の結果を図２に示す。図１、図２において付されている符号１〜９は資料１〜９に対応している。
図１から明らかなように、試験１によれば、調整したばかりの白金ナノコロイドはその保存状態に関係なくビタミンＣをほとんど分解しなかった。
図２から明らかなように、試験２によれば、白金ナノコロイド（５００μＭ）・パラジウムナノコロイド（５００μＭ混合液を室温・開放・４週間保存したもの９（資料９）、白金ナノコロイド溶液（５００μＭ）を−２０℃・密封・４週間保存したもの７（資料７）、白金ナノコロイド溶液（５００μＭ）を２．４℃・密封・４週間保存したもの６（資料６）、白金ナノコロイド溶液（５００μＭ）を室温・密封・４週間保存したもの５（資料５）、白金ナノコロイド溶液（５００μＭ）を室温・開放・４週間保存したもの８（資料８）の順に分解活性が増大した。しかも、白金ナノコロイド溶液（５００μＭ）を室温・開放・４週間保存したもの８（資料８）では５μＭの白金ナノコロイドが１０分以内に１００μＭのビタミンＣを９０％以上分解し、反応は触媒的であった。
これは、白金ナノコロイドは酸化劣化により、少量であっても大量のビタミンＣを分解することを意味する。これに対し、白金ナノコロイドにパラジウムナノコロイドを共存させた資料９では、ビタミンＣの分解を劇的に抑制することができた。
【００１９】
［評価］
上記の結果から、パラジウムナノコロイドは白金ナノコロイドの酸化劣化を抑制する作用があると評価される。
以上のように、本発明に係る白金ナノコロイドの酸化劣化防止方法によれば、白金ナノコロイドにパラジウムナノコロイドを添加することで白金ナノコロイドの酸化劣化を防止することができ、しかも、特殊な保存形態を用いることなく、室温（常温）で且つ非密閉状態での保存で白金ナノコロイドの酸化劣化を防止することができるので、実施が容易であり実用性に優れるものである。、
そして、本発明に係る白金ナノコロイドの酸化劣化防止方法によって白金ナノコロイドの酸化劣化を防止することにより、抗酸化物質の一つであるビタミンＣの分解を抑制することができ、また白金ナノコロイドが酸化劣化することによって生じる弊害を防止することができるので、白金コロイド自体の有用な能力を有効に活用することができることとなる。
【符号の説明】
【００２０】
１  資料１
２  資料２
３  資料３
４  資料４
５  資料５
６  資料６
７  資料７
８  資料８
９  資料９
【図１】
2011074312.tif 000003
【図２】
2011074312.tif 000004